ПАНЕЛЬ С ДЕКОРАТИВНЫМ СЛОЕМ И СПОСОБ ПЕЧАТИ НА ПАНЕЛЯХ

2
2
1. Панель, в частности стеновая, потолочная или половая панель, содержащая основную плиту, которая по меньшей мере на одной основной поверхности содержит декоративное покрытие, содержащее декоративный рисунок, напечатанный способом цифровой четырехцветной печати, отличающаяся тем, что декоративный рисунок состоит из множества цветных точек, более 90% которых имеют размер от 1000 мкм до 15000 мкм, при значении dpi от 200 до 1200.
2
2
2
2
2
2
2. Панель по п. 1, отличающаяся тем, что более 90% цветных точек имеют размер в диапазоне от 2000 мкм до 10000 мкм, предпочтительно - от 3000 мкм до 8000 мкм, наиболее предпочтительно - 3500 мкм до 5000 мкм.
3. Панель по п. 1 или 2, отличающаяся тем, что значение dpi лежит в диапазоне от 280 до 1200, предпочтительно - от 300 до 400.
4. Способ печати на плитах, в частности на стеновые, потолочные или половые панели, включающий следующие стадии в указанной последовательности:
(i) изготовление плиты;
(ii) нанесение грунтовочного слоя с использованием жидкой завесы из материала покрытия на основную поверхность плиты;
(iii) необязательно, сушка и/или отверждение грунтовочного покрытия;
(iv) обработка поверхности грунтовочного покрытия по меньшей мере одним из следующих способов:
(a) обработка коронным разрядом;
(b) плазменная обработка;
(c) нанесение масла, разбавленного водой;
(v) нанесение декоративного покрытия.
5. Способ печати на плитах по п. 4, отличающийся тем, что материал покрытия для грунтовочного слоя основан на водной акрилатной дисперсии.
6. Способ печати на плитах по п. 4 или 5, отличающийся тем, что между стадиями (i) и (ii) и/или между стадиями (iii) и (iv) наносят грунтовочное покрытие.
7. Способ печати на плитах по п. 4, отличающийся тем, что масло является натуральным маслом, в частности - льняным маслом, пальмовым маслом, подсолнечным маслом или маслом канолы.
8. Способ печати на плитах по п. 4, отличающийся тем, что масло содержит большую массовую долю ненасыщенных жирных кислот, в частности - по меньшей мере 20%, предпочтительно - по меньшей мере 30%, более предпочтительно - по меньшей мере 50%, и наиболее предпочтительно - по меньшей мере 80%.
2
2
2
2
2
2
2
9. Способ печати на плитах по п. 4, отличающийся тем, что масло наносят в количестве от 0,1 г до 10 г на м, предпочтительно - от 1 г/м до 5 г/м, более предпочтительно - от 1,5 г/м до 3 г/м, и наиболее предпочтительно - от 1,6 г/м до 2,5 г/м.
10. Способ печати на плитах по п. 4, отличающийся тем, что в водном разбавлении на 1 массовую часть масла приходится от 1 до 30 массовых частей воды, предпочтительно - на 1 массовую часть масла приходится от 3 до 15 массовых частей воды, более предпочтительно - на 1 массовую часть масла приходится от 4 до 10 массовых частей воды, и наиболее предпочтительно - на 1 массовую часть масла приходится от 5 до 7 массовых частей воды.
11. Способ печати на плитах по п. 4, отличающийся тем, что декоративный рисунок печатают на основной поверхности плиты.
12. Способ печати на плитах по п. 4, отличающийся тем, что декоративный рисунок печатают на основной поверхности плиты способом цифровой печати, предпочтительно - способом цифровой четырехцветной печати.
2
2
13. Способ печати на плитах по п. 4, отличающийся тем, что декоративный рисунок печатают на основной поверхности плиты способом цифровой четырехцветной печати, причем декоративный рисунок состоит из множества цветных точек, более 90% которых имеют размер от 1000 мкм до 15000 мкм, при значении dpi от 200 до 1200.
2
2
2
2
2
2
14. Способ печати на плитах по п. 13, отличающийся тем, что более 90% цветных точек имеют размер в диапазоне от 2000 мкм до 10000 мкм, предпочтительно - от 3000 мкм до 8000 мкм, наиболее предпочтительно - 3500 мкм до 5000 мкм.
15. Способ печати на плитах по п. 14, отличающийся тем, что значение dpi лежит в диапазоне от 280 до 1200, предпочтительно - от 300 до 400.
16. Способ печати на плитах по п. 4, отличающийся тем, что декоративный рисунок печатают на основной поверхности плиты и для печати используют полимеризуемую печатную краску, а также тем, что во время следующей стадии (vii) наносят полимерный слой (74), который предпочтительно имеет градиент твердости, так что твердость полимерного слоя по существу непрерывно снижается с увеличением глубины, начиная от поверхности полимерного слоя.
17. Способ печати на плитах по п. 16, отличающийся тем, что печатная краска основана на полимеризуемом акрилате.
18. Способ печати на плитах по любому из пп. 16 или 17, отличающийся тем, что полимерный слой основан на одном или более из следующих акрилатов: 1,6-гександиолдиакрилат, полиэфиракрилат, сложный эфир полиуретана и акриловой кислоты или дипропиленгликольдиакрилат.
19. Способ печати на плитах по п. 18, отличающийся тем, что полимерный слой (74) имеет толщину в диапазоне от 20 мкм до 300 мкм, предпочтительно - от 40 мкм до 250 мкм, более предпочтительно - от 50 мкм до 220 мкм, и наиболее предпочтительно - от 60 мкм до 180 мкм.
20. Способ печати на плитах по п. 19, отличающийся тем, что печатную краску и полимерный слой отверждают совместно, предпочтительно - посредством облучения.
21. Способ печати на плитах по п. 4, отличающийся тем, что материалом покрытия для грунтовочного слоя не является УФ-отверждаемый лак.
22. Способ печати на плитах по п. 4, отличающийся тем, что плита является плитой из древесного материала, в частности плитой из массива дерева, MDF (древесноволокнистая плита средней плотности), HDF (древесноволокнистая плита высокой плотности) или древесностружечной плитой.